(57)【要約】【課題】  押出成形性、金型転写性および物性バランスが優れている押出成形用透明熱可塑性樹脂組成物、およびその押出成形品を提供する。【解決手段】  ゴム質重合体により強化されたゴム強化スチレン系共重合体（Ｉ）を含有する樹脂組成物でありかつ、（イ）該樹脂組成物中にアセトン可溶性樹脂成分を含み、（ロ）前記アセトン可溶性樹脂成分のメチエチルケトン中での還元粘度が０．３０〜２．００ｄｌ／ｇであり、（ハ）前記ゴム強化スチレン系共重合体（Ｉ）１００重量部に対し、融点が６０〜９０℃の脂肪酸エステル系ワックス（II）を０．０５〜５重量部含有する押出成形用透明熱可塑性樹脂組成物であって、（ニ）ＩＳＯ−１１３３に準拠し、２２０℃、９８Ｎで測定したメルトフローレートが１５ｇ／１０ｍｉｎ以下である押出成形用透明熱可塑性樹脂組成物。【選択図】なし【特許請求の範囲】
【請求項１】
ゴム質重合体により強化されたゴム強化スチレン系共重合体（Ｉ）を含有する樹脂組成物でありかつ、
（イ）該樹脂組成物中に、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％及びこれらと共重合可能な他の単量体（ａ４）０〜５０重量％からなる単量体組成から製造された、アセトン可溶性樹脂成分を含み、
（ロ）前記アセトン可溶性樹脂成分のメチエチルケトン中での還元粘度が０．３０〜２．００ｄｌ／ｇであり、
（ハ）前記ゴム強化スチレン系共重合体（Ｉ）１００重量部に対し、融点が６０〜９０℃の脂肪酸エステル系ワックス（II）を０．０５〜５重量部含有する押出成形用透明熱可塑性樹脂組成物であって、
（ニ）ＩＳＯ−１１３３に準拠し、２２０℃、９８Ｎで測定したメルトフローレートが１５ｇ／１０ｍｉｎ以下である押出成形用透明熱可塑性樹脂組成物。
【請求項２】
（アセトン可溶性樹脂成分のガラス転移温度＋１００℃）の測定温度条件下でかつ６．１ｓ-1の剪断速度条件下で測定した溶融粘度が１００００Ｐａ・ｓ以上である請求１記載の押出成形用透明熱可塑性樹脂組成物。
【請求項３】
さらに、ポリアミドエラストマー（III）３〜２９重量部、およびカルボキシル基、エポキシ基、アミノ基およびアミド基よりからなる群から選ばれた少なくとも一種類以上の官能基を有する変性ビニル系共重合体（IV）０．１〜１５重量部を含有する請求項１又は２に記載の押出成形用透明熱可塑性樹脂組成物。
【請求項４】
さらに、下記式１に記載のリン系化合物（V）を０．０１〜３重量部含有する請求項１〜３のいずれかに記載の押出成形用透明熱可塑性樹脂組成物。
【化１】
2005281514.tif 000009
（式中、Ｒ１，Ｒ２は炭素原子数１〜２５のアルキル基または置換もしくは非置換フェニル基を示す。）
【請求項５】
さらに、フェノール系安定剤（VI）、上記リン系化合物（V）以外のリン系安定剤（VII）および硫黄系安定剤（VIII）から選ばれる少なくとも１種の安定剤を含有する請求項１〜４のいずれかに記載の押出成形用透明熱可塑性樹脂組成物。
【請求項６】
ゴム強化スチレン系共重合体（Ｉ）がビニル系単量体混合物（ａ）を共重合してなる共重合体（Ａ）１０〜９５重量部、および、ゴム質重合体（ｂ）の存在下にビニル系単量体混合物（ｃ）をグラフト重合してなるゴム質含有グラフト共重合体（Ｂ）９０〜５重量部からなる請求項１〜５のいずれかに記載の押出成形用透明熱可塑性樹脂組成物。
【請求項７】
ゴム強化スチレン系共重合体（Ｉ）の原料となるビニル系単量体混合物（ａ）及びビニル系単量体混合物（ｃ）が、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％およびこれらと共重合可能な他の単量体（ａ４）０〜５０重量％からなる単量体組成を有し、かつ、不飽和カルボン酸系単量体（但し不飽和カルボン酸アルキルエステル系単量体（ａ２）を除く）（ａ５）を実質的に含有しない単量体混合物である請求項７記載の押出成形用透明熱可塑性樹脂組成物。
【請求項８】
アセトン可溶性樹脂成分とアセトン不溶性樹脂成分の屈折率差が０．０３未満である請求項１〜７のいずれかに記載の押出成形用透明熱可塑性樹脂組成物。
【請求項９】
請求項１〜８のいずれかに記載の押出成形用透明熱可塑性樹脂組成物から製造された押出成形品。
【発明の詳細な説明】
【技術分野】
【０００１】
本発明は、押出成形性、金型転写性および物性バランスが優れている押出成形用透明熱可塑性樹脂組成物および押出成形品に関するものである。
【背景技術】
【０００２】
ジエン系ゴム等のゴム質重合体に、スチレン、α−メチルスチレン等の芳香族ビニル；メタクリル酸メチル等の不飽和カルボン酸エステル；アクリロニトリル、メタアクリロニトリル等のシアン化ビニルなどのビニル系単量体をグラフト共重合して得られるゴム質含有グラフト共重合体を用いたゴム強化スチレン系透明熱可塑性樹脂は、耐衝撃性、成形性、外観等に優れているので、ＯＡ機器、家電製品、一般雑貨等の種々の用途に幅広く利用されている。
【０００３】
近年、従来塩化ビニル樹脂が主に使用されてきた建材、雑貨等の用途で脱塩化ビニルの動きが活発化してきている。建材、雑貨用途では異形押出成形やシート成形をはじめとする押出による成形も多く行われている。これらゴム強化スチレン系透明熱可塑性樹脂の優れた透明性、色調を保持したまま十分な押出成形性を付与すると金型転写性が著しく劣り、良好な外観の成形品を得られない。
【０００４】
例えば、特許文献１には、アセトン可溶分の重量平均分子量を１０万〜３０万とし、アセトン不溶部と可溶部との屈折率差を０．０２未満とすることにより透明性を有する押出成形用ゴム強化スチレン系樹脂組成物が記載されており、特許文献２および３には、押出成形性に優れたＡＢＳ樹脂組成物が提案されている。
【特許文献１】特開２００２−１２８８４８号公報（請求項１）
【特許文献２】特開２００１−３２９１３９号公報（請求項１，２）
【特許文献３】特開２００２−６０５８２号公報（請求項１，５）
【発明の開示】
【発明が解決しようとする課題】
【０００５】
しかしながら、特許文献１に記載の組成物は、色調、成形性および物性バランスの面で課題が残っている。また、特許文献２，３に記載の組成物はいずれも高透明性樹脂組成物ではなく、特許文献２，３に記載の組成物を高透明性樹脂組成物とするには、色調および耐衝撃性と剛性の物性バランスが未だ不十分なものであった。
【０００６】
本発明の目的は、上記した従来技術の欠点を解消し、押出成形に適し、金型転写性が良好で色調、耐衝撃性および剛性の物性バランス良く優れている押出成形用透明熱可塑性樹脂組成物、およびその押出成形品を提供することにある。
【課題を解決するための手段】
【０００７】
このような目的の達成について鋭意検討した結果、特定のリン系化合物および脂肪酸エステル系ワックスを含有したゴム強化スチレン系透明樹脂が特定の流動性を満たすことにより押出成形性、金型転写性、色調および耐衝撃性と剛性との物性バランスなどが優れた押出成形用透明熱可塑性樹脂組成物を得ることができることを見出し、本発明をなすに到った。
【０００８】
すなわち、本発明は、ゴム質重合体により強化されたゴム強化スチレン系共重合体（Ｉ）を含有する樹脂組成物でありかつ、
（イ）該樹脂組成物中に、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％及びこれらと共重合可能な他の単量体（ａ４）０〜５０重量％からなる単量体組成から製造された、アセトン可溶性樹脂成分を含み、
（ロ）前記アセトン可溶性樹脂成分のメチエチルケトン中での還元粘度が０．３０〜２．００ｄｌ／ｇであり、
（ハ）前記ゴム強化スチレン系共重合体（Ｉ）１００重量部に対し、融点が６０〜９０℃の脂肪酸エステル系ワックス（II）を０．０５〜５重量部含有する押出成形用透明熱可塑性樹脂組成物であって、
（ニ）ＩＳＯ−１１３３に準拠し、２２０℃、９８Ｎで測定したメルトフローレートが１５ｇ／１０ｍｉｎ以下である押出成形用透明熱可塑性樹脂組成物である。
【発明の効果】
【０００９】
本発明によると、押出成形性、金型転写性および物性バランスが優れている押出成形用透明熱可塑性樹脂組成物とすることができ、また、この樹脂組成物を用いることで良好な押出成形品が得られる。
【発明を実施するための最良の形態】
【００１０】
以下本発明を具体的に説明する。
本発明にいうゴム強化スチレン系共重合体（Ｉ）を含有する樹脂組成物は、ゴム質重合体により耐衝撃性が付与されたスチレン系共重合体を含有する樹脂組成物であり、なかでも、ゴム質重合体に、スチレン、α−メチルスチレン等の芳香族ビニル系単量体；メタクリル酸メチル等の不飽和カルボン酸エステル系単量体；及び、アクリロニトリル、メタアクリロニトリル等のシアン化ビニル系単量体を含むビニル系単量体混合物の共重合体を用いることが好ましい。
【００１１】
特に、ビニル系単量体混合物（ａ）を共重合してなる共重合体（Ａ）１０〜９５重量部、および、ゴム質重合体（ｂ）の存在下にビニル系単量体混合物（ｃ）をグラフト重合してなるゴム質含有グラフト共重合体（Ｂ）９０〜５重量部からなるゴム強化スチレン系透明樹脂（Ｉ）が好ましく、ここで、ビニル系単量体混合物（ａ）及びビニル系単量体混合物（ｃ）は、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％およびこれらと共重合可能な他の単量体（ａ４）０〜５０重量％からなる単量体組成を有し、かつ、不飽和カルボン酸系単量体（但し不飽和カルボン酸アルキルエステル系単量体（ａ２）を除く）（ａ５）を実質的に含有しない単量体混合物であることが好ましい。
【００１２】
本発明においては、この押出成形用透明熱可塑性樹脂組成物中に含まれるアセトン可溶性樹脂成分が、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％及びこれらと共重合可能な他の単量体（ａ４）０〜５０重量％からなる単量体組成から製造されたものである。
【００１３】
アセトン可溶性樹脂成分の単量体組成が、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％及びこれらと共重合可能な他の単量体（ａ４）０〜５０重量％であることは、樹脂組成物の、透明性、色調、耐衝撃性などをバランス良く優れたものとするために必要である。
【００１４】
アセトン可溶性樹脂成分の単量体組成における芳香族ビニル系単量体（ａ１）の含有量は、その単量体組成全体に対して５〜７０重量％である。５重量％未満では得られる押出成形用透明熱可塑性樹脂組成物が耐衝撃性に劣り、また７０重量％を越えると透明性に劣る。透明性、耐衝撃性の点から好ましくは９〜５０重量％、特に好ましくは１４〜３５重量％である。
【００１５】
不飽和カルボン酸アルキルエステル系単量体（ａ２）の量は、アセトン可溶性樹脂成分の単量体組成全体に対して３０〜９５重量％である。３０重量％未満では得られる押出成形用透明熱可塑性樹脂組成物の透明性に劣り、９５重量％を越えると耐衝撃性に劣る。耐衝撃性、透明性性の点から好ましくは３５〜９０重量％、特に好ましくは４０〜８５重量％である。
【００１６】
シアン化ビニル系単量体（ａ３）の存在は必須でないが、その量は、アセトン可溶性樹脂成分の単量体組成全体に対して０〜５０重量％である。５０重量％を越えると樹脂組成物の色調が悪化する。色調および耐衝撃性の点から好ましくは０．１〜４５重量％、特に好ましくは１〜４０重量％である。
【００１７】
本発明のアセトン可溶性樹脂成分には、芳香族ビニル系単量体（ａ１）、不飽和カルボン酸アルキルエステル系単量体（ａ２）、シアン化ビニル系単量体（ａ３）の他に、これらと共重合可能な他の単量体（ａ４）を、必須ではないが、アセトン可溶性樹脂成分の単量体組成全体に対して０〜５０重量％存在させることができる。
【００１８】
本発明のアセトン可溶性樹脂成分の組成は、ＦＴ−ＩＲチャートに現れる下記ピークにより定量して求めればよい。
・芳香族ビニル系単量体（ａ１）：  ベンゼン核の振動に帰属される１６０５ｃｍ-1のピーク、
・不飽和カルボン酸アルキルエステル系単量体（ａ２）：  エステルのカルボニル基のＣ＝Ｏ伸縮振動に帰属される１７３０ｃｍ-1のピーク、
・シアン化ビニル系単量体（ａ３）：  −Ｃ≡Ｎ伸縮に帰属される２２４０ｃｍ-1のピーク。
【００１９】
アセトン可溶性樹脂成分は、主として、ビニル系単量体混合物（ａ）を共重合してなる共重合体（Ａ）に由来する樹脂成分からなるが、ゴム質含有グラフト共重合体（Ｂ）中においてビニル系単量体混合物（ｃ）から重合された共重合体部分に由来する樹脂成分も一部含まれる。従って、アセトン可溶性樹脂成分の組成を上記した所定範囲内に制御するためには、その主成分をなす前記共重合体（Ａ）の組成を上記した所定範囲内に制御することが有効であり、さらに、ビニル系単量体混合物（ｃ）から重合された共重合体部分の組成も上記した所定範囲内に制御することが好ましい。
【００２０】
また、本発明では、アセトン可溶分のメチエチルケトン中での還元粘度が０．３０〜２．００ｄｌ／ｇであることが必要である。０．３０ｄｌ／ｇ未満だと、押出成形時にドローダウンしてしまい、２．００ｄｌ／ｇを越えると、押出成形品にブツが発生し、外観が劣る。好ましくは０．３２〜１．８ｄｌ／ｇ、より好ましくは０．３３〜１．５０ｄｌ／ｇである。
【００２１】
本発明の樹脂組成物中のアセトン可溶性樹脂成分を構成する単量体組成において、また、共重合体（Ａ）や、ゴム質含有グラフト共重合体（Ｂ）のグラフト成分（ｂ）を構成する好ましい単量体組成において用いられる、芳香族ビニル系単量体（ａ１）、不飽和カルボン酸アルキルエステル系単量体（ａ２）、シアン化ビニル系単量体（ａ３）、及び、これらと共重合可能な他の単量体（ａ４）の具体例としては、それぞれ、次のとおりの化合物が挙げられる。
【００２２】
芳香族ビニル系単量体（ａ１）としては、スチレン、α−メチルスチレン、ｐ−メチルスチレン、ビニルトルエン、ｔ−ブチルスチレン、ｏ−エチルスチレン、ｏ−クロロスチレンおよびｏ，ｐ−ジクロロスチレン等が挙げられるが、特にスチレン、α−メチルスチレンが好ましい。これらは１種または２種以上を用いることができる。
【００２３】
不飽和カルボン酸アルキルエステル系単量体（ａ２）としては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸グリシジル、（メタ）アクリル酸ヒドロキシエチル、（メタ）アクリル酸クロロメチルおよび（メタ）アクリル酸２−クロロエチルなどが挙げられるが、特にメタクリル酸メチルが好ましい。これらは１種または２種以上を用いることができる。
【００２４】
シアン化ビニル系単量体（ａ３）としては、アクリロニトリル、メタアクリロニトリルおよびエタクリロニトリル等が挙げられるが、特にアクリロニトリルが好ましい。これらは１種または２種以上を用いることができる。
【００２５】
また、これらと共重合可能な他の単量体（ａ４）としては、Ｎ−メチルマレイミド、Ｎ−シクロヘキシルマレイミド、Ｎ−フェニルマレイミド等のマレイミド化合物、アクリルアミド等の不飽和アミドなどが挙げられ、これらの１種または２種以上を用いることができる。
【００２６】
共重合体（Ａ）の重合原料となるビニル系単量体混合物（ａ）の組成は特に制限はないが、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％およびこれらと共重合可能な他の単量体（ａ４）０〜５０重量％からなる単量体組成が好ましく、耐衝撃性の点から、より好ましくは芳香族ビニル系単量体（ａ１）９〜５０重量％、不飽和カルボン酸アルキルエステル系単量体（ａ２）３５〜９０重量％、シアン化ビニル系単量体（ａ３）０．１〜４５重量％およびこれらと共重合可能な他の単量体（ａ４）０〜５０重量％からなる単量体組成であり、最も好ましくは、芳香族ビニル系単量体（ａ１）１４〜３５重量％、不飽和カルボン酸アルキルエステル系単量体（ａ２）４０〜８５重量％、シアン化ビニル系単量体（ａ３）１〜４０重量％およびこれらと共重合可能な他の単量体（ａ４）０〜５０重量％からなる単量体組成である。
【００２７】
ビニル系単量体混合物（ａ）は、不飽和カルボン酸系単量体（但し不飽和カルボン酸アルキルエステル系単量体（ａ２）を除く）（ａ５）等の酸性単量体を実質的に含有しないことが、ゴム強化スチレン系透明樹脂組成物におけるアセトン可溶性樹脂成分の酸価を所望水準とするため、また、色調を向上させるために特に好ましい。ここでいう、「実質的に含有しない」とは、これら酸性単量体を意図的に単量体混合物として添加しないことであり、たとえば単量体混合物（ａ）に対し０．０１％以上の添加は意図的な添加とみなすことができる。なお、単量体混合物（ａ）の各単量体中の不純物に由来する不飽和カルボン酸、例えば、不飽和カルボン酸アルキルエステル系単量体（ａ２）中に不純物として含有される０．０１％未満の不飽和カルボン酸は、意図的な添加したものではない。不飽和カルボン酸系単量体（ａ５）としては、アクリル酸、メタクリル酸等が例示される。
【００２８】
本発明におけるゴム質含有グラフト共重合体（Ｂ）を構成するゴム質重合体（ｂ）としては特に制限はないが、ジエン系ゴム、アクリル系ゴム、エチレン系ゴムなどが例示され、具体的には、ポリブタジエン、ポリ（ブタジエン−スチレン）、ポリ（ブタジエン−アクリロニトリル）、ポリイソプレン、ポリ（ブタジエン−アクリル酸ブチル）、ポリ（ブタジエン−アクリル酸メチル）、ポリ（ブタジエン−メタクリル酸メチル）、ポリ（ブタジエン−アクリル酸エチル）、エチレン−プロピレンラバー、エチレン−プロピレンージエンラバー、ポリ（エチレン−イソブチレン）、ポリ（エチレン−アクリル酸メチル）、ポリ（エチレン−アクリル酸エチル）などが挙げられる。これらのゴム質重合体は、１種または２種以上の混合物で使用される。なかでもポリブタジエン、スチレン−ブタジエン共重合ゴムが耐衝撃性改善効果の点から特に好ましく用いられる。
【００２９】
このゴム質重合体（ｂ）の重量平均粒子径は、得られるゴム強化スチレン系樹脂組成物（Ｉ）の耐衝撃性、成形加工性、流動性、外観の点から０．１〜１．５μｍであることが好ましく、さらに好ましくは０．１５〜１．２μｍである。
【００３０】
ゴム質含有グラフト共重合体（Ｂ）のグラフト成分の重合原料となるビニル系単量体混合物（ｃ）の組成は特に制限は無いが、得られる押出成形用透明熱可塑性樹脂組成物の透明性および耐衝撃性と剛性との物性バランスの点から、芳香族ビニル系単量体（ａ１）５〜７０重量％、不飽和カルボン酸アルキルエステル系単量体（ａ２）３０〜９５重量％、シアン化ビニル系単量体（ａ３）０〜５０重量％およびこれらと共重合可能な他の単量体（ａ４）０〜５０重量％を含有してなることが好ましい。このビニル系単量体混合物（ｃ）を構成する単量体組成は、共重合体（Ａ）を構成するビニル系単量体混合物（ａ）と同一であっても異なっていてもよい。
【００３１】
また、このビニル系単量体混合物（ｃ）にも、スチレン系共重合体の重合原料のビニル系単量体混合物（ａ）の場合と同様、不飽和カルボン酸系単量体（但し不飽和カルボン酸アルキルエステル系単量体（ａ２）を除く）（ａ５）等の酸性単量体を実質的に含有しないことが、ゴム強化スチレン系透明樹脂組成物におけるアセトン可溶性樹脂成分の酸価を所望水準とするため、また、色調を向上させるために特に好ましい。ここでいう、「実質的に含有しない」とは、スチレン系共重合体の重合原料のビニル系単量体混合物（ａ）の場合と同様である。
【００３２】
ゴム質含有グラフト共重合体（Ｂ）の極限粘度は特に制限はないが、０．０５〜１．２ｄｌ／ｇが耐衝撃性および成形性のバランスの点から好ましく、さらには０．１〜０．７ｄｌ／ｇがより好ましい。
【００３３】
このゴム質含有グラフト共重合体（Ｂ）は、ゴム質重合体（ｂ）の存在下に、ビニル系単量体混合物（ｃ）をグラフト重合してなるものであるが、ビニル系単量体混合物（ｃ）全量がグラフトしている必要はなく、通常はグラフトしていない共重合体との混合物として得られたものを使用する。この混合物は本来は組成物であるが、本発明においては便宜上まとめて、ゴム質含有グラフト共重合体（Ｂ）という。ゴム質含有グラフト共重合体（Ｂ）のグラフト率に制限はないが、耐衝撃性の点から好ましくは５〜１５０重量％、より好ましくは１０〜１００重量％のものが使用される。
【００３４】
ゴム質含有グラフト共重合体（Ｂ）中のゴム質重合体（ｂ）の割合は、得られる樹脂組成物の機械的強度および成形性の観点から好ましくは５〜８０重量部であり、より好ましくは２０〜７０重量部である。
【００３５】
ゴム質含有グラフト共重合体（Ｂ）製造時のグラフト重合の方法としては制限ないが、公知の乳化重合法、懸濁重合法、連続塊状重合法、連続溶液重合法等の任意の方法により製造でき、好ましくは乳化重合法または塊状重合法で製造される。なかでも、過度の熱履歴によるゴム成分の劣化および着色を抑制するため、また、共重合体（Ａ）との溶融混練工程における不飽和カルボン酸アルキルエステル系単量体（ａ２）の加水分解を制御するために、ゴム質含有グラフト共重合体（Ｂ）中の乳化剤含有量、水分量を調整しやすいという点から、乳化重合法で製造されることが最も好ましい。
【００３６】
また、本発明の押出成形用透明熱可塑性樹脂組成物は融点が６０〜９０℃の脂肪酸エステル系ワックス（II）を０．０５〜５重量部含有する必要がある。脂肪酸エステル系ワックスとしては高級脂肪酸エステルワックス、グリセリン脂肪酸ワックス、ペンタエリスリトール脂肪酸ワックス、等が挙げられ、その種類には制限はないが、融点は６０〜９０℃である必要がある。融点が６０℃未満だと金型やポリッシングロールの汚染が起こり、９０℃以上では金型やポリッシングロールの転写性が劣る。また、その含有量は０．０５〜５重量部が必要である。０．０５重量部未満では金型やポリッシングロールの転写性が劣り、５重量部を越えると透明性が著しく劣る。好ましくは０．１〜３重量部、より好ましくは０．２〜２重量部である。
【００３７】
さらに、本発明の押出成形用透明熱可塑性樹脂組成物ではアセトン可溶性樹脂成分とアセトン不溶性樹脂成分の屈折率差が０．０３未満であることが好ましい。０．０３未満であると透明性に優れる。
【００３８】
本発明の押出成形用透明熱可塑性樹脂組成物はＩＳＯ−１１３３に準拠し、２２０℃、９８Ｎ荷重でのＭＦＲ（メルトフローレート）が１５ｇ／１０ｍｉｎ以下であることが必要である。１０ｇ／１０ｍｉｎを越えると押出成形時に樹脂のドローダウンが著しく、良好な成形品が得られない。
より好ましくは０．０２５未満、さらに好ましくは０．０２未満である。
【００３９】
本発明の押出成形用透明樹脂組成物は、溶融粘度がアセトン可溶性樹脂成分のガラス転移温度＋１００℃、剪断速度が６．１ｓ-1である時に１００００Ｐａ・ｓ以上であることが好ましい。剪断速度６．１ｓ-1である時の溶融粘度が１００００Ｐａ・ｓ未満だと押出成形時にドローダウンをしてしまい、良好な押出成形品が得られない。また、溶融粘度が１００００Ｐａ・ｓとなる温度がアセトン可溶分のガラス転移温度＋１００℃未満だと金型の転写性が著しく劣り、成形品の表面外観が著しく劣る。
【００４０】
押出成形用透明樹脂組成物を溶融粘度がアセトン可溶分のガラス転移温度＋１００℃、剪断速度が６．１ｓ-1である時に１００００Ｐａ・ｓ以上とする方法としては、樹脂の高粘度化、高ゴム化、超高分子量樹脂などの添加剤を添加するなどの方法が用いられる。特に、透明性の面で樹脂の高粘度化、高ゴム化を用いることが好ましい。
【００４１】
また、本発明の押出成形用透明熱可塑性樹脂組成物でははポリアミドエラストマー（III）３〜２９重量部、およびカルボキシル基、エポキシ基、アミノ基およびアミド基よりからなる群から選ばれた少なくとも一種類以上の官能基を有する変性ビニル系共重合体（IV）０．１〜１５重量部を添加して制電性を発現することもできる。
【００４２】
本発明におけるポリアミドエラストマー（III）としては、例えば炭素数が６以上のポリアミド形成成分（ａ）、ポリ（アルキレンオキシド）グリコール（ｂ）との反応によるグラフトまたはブロック共重合体が挙げられる。ここで、炭素数が６以上のアミド形成成分（ａ）としては、具体的には、ω−アミノカプロン酸、ω−アミノエナント酸、ω−アミノカプリル酸、ω−アミノペルゴン酸、ω−アミノカプリン酸、１１−アミノウンデカン酸、１２−アミノドデカン酸等のアミノカルボン酸、あるいはカプロラクタム、エナントラクタム、カプリルラクタム、ラウロラクタム等のラクタム、ヘキサメチレンジアミン−アジピン酸塩、ヘキサメチレンジアミン−セバシン酸塩、ヘキサメチレンジアミン−イソフタル酸塩等のナイロン塩が挙げられる。ポリ（アルキレンオキシド）グリコール（ｂ）の例としては、ポリエチレンオキシドグリコール、ポリ（１，２−プロピレンオキシド）グリコール、ポリ（１，３−プロピレンオキシド）グリコール、ポリ（テトラメチレンオキシド）グリコール、ポリ（ヘキサメチレンオキシド）グリコール、エチレンオキシドとプロピレンオキシドのブロックまたはランダム共重合体、エチレンオキシドとテトラヒドロフランのブロックまたはランダム共重合体等が用いられる。ポリ（アルキレンオキシド）グリコールの数平均分子量は、２００〜６０００の範囲であることが、重合性および剛性の点で好ましく、３００〜４０００がより好ましい。また、必要に応じて、（ｂ）成分の両末端をアミノ化またはカルボキシル化してもよい。
【００４３】
本発明のポリアミドエラストマー（III）における炭素数が６以上のポリアミド形成成分（ａ）とポリ（アルキレンオキシド）グリコール成分（ｂ）との結合は、通常エステル結合、アミド結合であるが、特にこれらのみに限定されない。また、ジカルボン酸（ｃ）、ジアミン（ｄ）等の第３成分を両成分の反応成分として用いることも可能であり、この場合のジカルボン酸成分（ｃ）としては、炭素数４〜２０のテレフタル酸、イソフタル酸、フタル酸、ナフタレン−２，７−ジカルボン酸、ジフェニル−４，４’−ジカルボン酸、ジフェノキシエタンジカルボン酸、３−スルホイソフタル酸ナトリウムのような芳香族ジカルボン酸、１，４−シクロヘキサンジカルボン酸、１，２−シクロヘキサンジカルボン酸、ジシクロヘキシル−４，４’−ジカルボン酸のような脂環族ジカルボン酸、コハク酸、シュウ酸、アジピン酸、セバシン酸、ドデカンジ酸のような脂肪族ジカルボン酸が挙げられ、特に１，４−シクロヘキサンジカルボン酸、アジピン酸、セバシン酸、ドデカンジ酸が、重合性、色調、物性の点から好ましい。一方、ジアミン成分（ｄ）としては、芳香族、脂環族、脂肪族のジアミンが用いられ、なかでも脂肪族ジアミンのヘキサメチレンジアミンが、上記同様、重合性、色調、物性の点から好ましい。
【００４４】
ポリアミドエラストマー（III）の重合方法に関しては特に限定されず、例えばアミノカルボン酸またはラクタム（ａ）とジカルボン酸（ｃ）を等モル比で反応させて、両末端がカルボン酸基のポリアミドプレポリマーを作り、これにポリ（アルキレンオキシド）グリコール（ｂ）を真空下に反応させる方法や、上記  （ａ）、（ｂ）、（ｃ）の各化合物を反応槽に仕込み、水の存在下または非存在下に高温で加圧反応させることにより、カルボン酸末端のポリアミドプレポリマーを生成させ、その後、常圧または減圧下で重合を進める方法、あるいは、上記（ａ）、（ｂ）、（ｃ）の化合物を同時に反応槽に仕込、溶融重合した後、高真空下で一挙に重合を進める方法などの公知の方法を採用することができる。
【００４５】
ポリアミドエラストマー（III）の含有量は、ビニル系共重合体（Ａ）およびグラフト共重合体（Ｂ）の合計１００重量部に対し、帯電防止性、剛性および成形加工性とのバランスの点から３〜２９重量部が好ましく、より好ましくは５〜２０重量部である。ポリアミドエラストマー（IV）の含有量が３重量部未満では、得られる熱可塑性樹脂組成物の帯電防止性が不十分であり、また、２９重量部を超えると剛性および耐熱性が低下する。
【００４６】
本発明における変性ビニル系共重合体（IV）とは、２種以上のビニル系単量体を共重合して得られる構造を有し、分子鎖中にカルボキシル基、エポキシ基、アミノ基、アミド基の少なくとも１種の官能基を有するものである。これらの官能基の含有量としては、特に限定はないが、０．１〜２０重量％が好ましく、より好ましくは０．１〜１５重量％である。０．１重量％未満では耐衝撃向上効果が十分でなく、また、２０重量％を越えると変性ビニル系重合体の製造が困難になったり、自己反応によるゲル化が発生することがある。変性ビニル系共重合体（V）中にカルボキシル基、エポキシ基、アミノ基、アミド基よりなる群から選ばれた少なくとも１種の官能基を導入する方法については、特に制限されないが、通常、上記官能基を有するビニル系単量体を共重合する方法、上記官能基を有する重合開始剤または連鎖移動剤を用いて所定のビニル系単量体を共重合する方法などが例示できる。
【００４７】
上記官能基を有するビニル系単量体、重合開始剤および連鎖移動剤の具体例は以下の通りである。ビニル系単量体の例としては、アクリル酸、メタクリル酸、マレイン酸、無水マレイン酸またはイタコン酸等のカルボキシル基を有する単量体、アクリル酸グリシジル、メタクリル酸グリシジルまたはイタコン酸グリシジル等のエポキシ基を有する単量体、アクリル酸アミノエチル、メタクリル酸エチルアミノプロピル、メタクリル酸フェニルアミノエチル等の（メタ）アクリル酸のアミノアルキルエステル誘導体類、Ｎ−アセチルビニルアミン等のビニルアミン誘導体類、メタアリルアミン等のアリルアミン誘導体またはアミノスチレン等のアミノ基を有する単量体、およびアクリルアミド、Ｎ−メチルメタクリルアミド等のアミド基を有する単量体が挙げられる。
【００４８】
重合開始剤の例としては、γ，γ´−アゾビス（γ−シアノバレイン酸）または過酸化サクシン酸等のカルボキシル基を有する開始剤や、α, α´−アゾビス（γ−アミノ−α, γ−ジバレロニトリル）またはｐ−アミノベンゾイルパーオキサイド等のアミノ基を有する開始剤が挙げられる。
【００４９】
連鎖移動剤の例としては、メルカプトプロピオン、４−メルカプト安息香酸またはチオグリコール酸等のカルボキシル基を有する連鎖移動剤やメルカプトメチルアミン、Ｎ−（β−メルカプトエチル）−Ｎ−メチルアミン、ビス−（４−アミノフェニル）ジスルフィドまたはメルカプトアニリン等のアミノ基を有する連鎖移動剤が挙げられる。
【００５０】
変性ビニル系共重合体（IV）を共重合する際の重合方法については特に制限されないが、懸濁重合、塊状重合、乳化重合、溶液重合等の方法が好ましい。
【００５１】
この変性ビニル系共重合体（IV）の還元粘度は、成形加工性および耐衝撃性の点から、０．２ｄｌ／ｇ〜１．５ｄｌ／ｇの範囲が好ましい。より好ましくは０．４ｄｌ／ｇ〜１．０ｄｌ／ｇの範囲である。変性ビニル共重合体（IV）の還元粘度が０．２ｄｌ／ｇ未満であると、得られる熱可塑性樹脂組成物の耐衝撃性向上効果が十分でないことがあり、また１．５ｄｌ／ｇを超えると成形加工性が低下することがある。
【００５２】
変性ビニル系共重合体（IV）の含有量は、機械的強度と成形加工性とのバランスの点から、０．１〜１５重量部の範囲が好ましく、より好ましくは１．０〜１０重量部の範囲である。変性ビニル系共重合体（V）の含有量が０．１重量部未満であると、得られる熱可塑性樹脂樹脂組成物の耐衝撃性向上効果が十分発揮されず、１５重量部を超えると、成形加工性が低下する傾向にある。
【００５３】
また、本発明の押出成形用透明熱可塑性樹脂組成物は、下記式Ｉで示されるリン系化合物（V）を０．０１〜３重量部含有することが好ましい。
【００５４】
【化１】
2005281514.tif 000002
【００５５】
（式中、Ｒ１，Ｒ２は炭素原子数１〜２５のアルキル基または置換もしくは非置換フェニル基を示す。）
【００５６】
上記式１で示されるリン系化合物（II）としては、ビス−ｎ−オクチルペンタエリスリトールジフォスファイト、ビス−ｎ−ノニルペンタエリスリトールジフォスファイト、ビス−ｎ−デシルペンタエリスリトールジフォスファイト、ビス−ｎ−ウンデシルペンタエリスリトールジフォスファイト、ビス−ｎ−ドデシルペンタエリスリトールジフォスファイト、ビス−ｎ−オクタデシルペンタエリスリトールジフォスファイト等のアルキル基有するもの、ジフェニルペンタエリスリトールジフォスファイト、ビス（メチルフェニル）ペンタエリスリトールジフォスファイト、ビス（エチルフェニル）ペンタエリスリトールジフォスファイト、ビス（ノニルフェニル）ペンタエリスリトールジフォスファイト、ビス（ｔ−ブチルフェニル）ペンタエリスリトールジフォスファイト、ビス（２，４−ｔ−ブチルフェニル）ペンタエリスリトールジフォスファイト、ビス（２，６−ｔ−ブチル−４−メチルフェニル）ペンタエリスリトールジフォスファイト等のフェニル基を有するものが挙げられる。特に、色調の面でビス（２，４−ｔ−ブチルフェニル）ペンタエリスリトールジフォスファイト、ビス（２，６−ｔ−ブチル−４−メチルフェニル）ペンタエリスリトールジフォスファイト、ビス−ｎ−オクタデシルペンタエリスリトールジフォスファイトが好ましい。また、その添加量については、０．０１〜３重量部が好ましい。０．０１重量部未満では得られる押出成形用透明熱可塑性樹脂組成物の色調が著しく劣り、３重量部を越えると透明性が著しく劣る。好ましくは０．０５〜２重量部、より好ましくは０．１〜１重量部である。
【００５７】
また、本発明の押出成形用透明熱可塑性樹脂組成物ではフェノール系安定剤（VI）、上記リン系化合物（V）以外のリン系安定剤（VII）および硫黄系安定剤（VIII）から選ばれる少なくとも１種の安定剤を含有することが好ましい。これら安定剤を含有することで色調および熱安定性がさらに改良される。これら安定剤としては一般に市販されているものを使用できる。添加量としては特に制限はないが、０．０１〜２重量部が好ましい。０．０１重量部未満ではその効果は小さく、２重量部を越えると透明性が著しく低下する。
【００５８】
本発明の押出成形用透明熱可塑性樹脂組成物には、本発明の目的を損なわない範囲内で、塩化ビニル、ポリエチレン、ポリプロピレン等のポリオレフィン、ナイロン６、ナイロン６６等のポリアミド、ポリエチレンテレフタレート、ポリブチレンテレフタレート、ポリシクロヘキサンジメチルテレフタレート等のポリエステル、ポリカーボネート、各種エラストマー類を加えて成形用樹脂としての性能を改良することもできる。また、必要に応じて、含硫黄有機化合物系等の酸化防止剤、フェノール系、アクリレート系等の熱安定剤、ベンゾトリアゾール系、ベンゾフェノン系、サリシレート系等の紫外線吸収剤、有機ニッケル系、ヒンダードアミン系等の光安定剤等の各種安定剤、高級脂肪酸の金属塩類、高級脂肪酸アミド類等の滑剤、フタル酸エステル類、リン酸エステル類等の可塑剤、ポリブロモジフェニルエーテル、テトラブロモビスフェノール−Ａ、臭素化エポキシオリゴマー、臭素化ポリカーボネートオリゴマー等の含ハロゲン系化合物、リン系化合物、三酸化アンチモン等の難燃剤・難燃助剤、帯電防止剤、、酸化チタン、その他顔料および染料等を添加することもできる。更に、ガラス繊維、ガラスフレーク、ガラスビーズ、炭素繊維、金属繊維等の補強剤や充填剤を添加することもできる。
【００５９】
本発明の押出成形用透明熱可塑性樹脂組成物の製造方法に関しては、バンバリーミキサー、ロールおよび単軸または多軸押出機で溶融混練するなど種々の方法を採用することができる。
【００６０】
本発明の押出成形用透明熱可塑性樹脂組成物は、異形押出成形、シーティング成形等の押出成形に用いられ、シート、陳列棚板、レールなどの押出成形品を得ることができる。
【００６１】
本発明をさらに具体的に説明するため、以下に実施例および比較例を挙げて説明するが、これら実施例は本発明を何ら制限するものではない。なお、ここで特に断りのない限り「％」は重量％、「部」は重量部を意味する。実施例中で用いた特性および物性の測定方法を以下に示す。
【００６２】
（１）ゴム質重合体の重量平均ゴム粒子径
「Rubber Age Vol.88 p.484-490 (1960), by E.Schmidt, P.H.Biddison」記載のアルギン酸ナトリウム法、即ち、アルギン酸ナトリウムの濃度によりクリーム化するポリブタジエン粒子径が異なることを利用して、クリーム化した重量割合とアルギン酸ナトリウム濃度の累積重量分率より累積重量分率５０％の粒子径を求た。
【００６３】
（２）ゴム質含有グラフト共重合体（Ｂ）のグラフト率
８０℃で４時間真空乾燥を行ったゴム質含有グラフト共重合体（Ｂ）の所定量（ｍ；約１ｇ）にアセトン１００ｍｌを加え、７０℃の湯浴中で３時間還流し、この溶液を８８００r.p.m.（１００００Ｇ）で４０分間遠心分離した後、不溶分を濾過し、この不溶分を８０℃で４時間真空乾燥し、重量（ｎ）を測定した。グラフト率は下記式より算出した。ここでＬはグラフト共重合体のゴム含有量である。
グラフト率（％）＝｛［（ｎ）−（ｍ）×Ｌ］／［（ｍ）×Ｌ］｝×１００。
【００６４】
（３）アセトン可溶性樹脂成分の還元粘度ηｓｐ／ｃ
測定サンプルをメチルエチルケトンに溶解し、０．４ｇ／１００ｍｌメチルエチルケトン溶液として、ウベローデ粘度計を用い、３０℃で還元粘度ηｓｐ／ｃを測定した。
【００６５】
（４）アセトン可溶性樹脂成分の単量体組成
樹脂組成物のサンプル１ｇにアセトン１００ｍｌを加え、７０℃の湯浴中で３時間還流し、この溶液を８８００r.p.m.（１００００Ｇ）で４０分間遠心分離した後、不溶分を濾過した。濾液をロータリーエバポレーターで濃縮し、析出物を８０℃で４時間真空乾燥したもの（アセトン可溶性樹脂成分）を用いて２２０℃に設定した加熱プレスで作成した厚み３０±５μｍのフィルムを作成した。このフィルムを試料としてＦＴ−ＩＲで分析して得られたチャートに現れた各ピークの面積から単量体組成を求めた。各単量体とピークとの対応関係は次の通りである。
メタクリル酸メチル単量体単位：  エステルのカルボニル基のＣ＝Ｏ伸縮振動に帰属される１７３０ｃｍ-1のピークの倍音ピークである３４６０ｃｍ-1のピーク、
メタクリル酸単量体単位：  カルボン酸のカルボニル基のＣ＝Ｏ伸縮振動に帰属される１６９０ｃｍ-1のピーク、
スチレン単量体単位：  ベンゼン核の振動に帰属される１６０５ｃｍ-1のピーク、
アクリロニトリル単量体単位：  −Ｃ≡Ｎ伸縮に帰属される２２４０ｃｍ-1のピーク。
【００６６】
（５）屈折率
熱可塑性樹脂組成物１ｇに対し、アセトン２００ｍｌを加え、７０℃の湯浴中で３時間還流し、この溶液を８８００ｒ．ｐ．ｍ．（１００００Ｇ）で４０分間遠心分離した後、不溶分を濾過した。濾液を、ロータリーエバポレーターで濃縮し、析出物（アセトン可溶分）を得た。各々６０℃で５時間減圧乾燥し、フィルム状としたものを測定サンプルとして、この測定サンプルに１−ブロモナフタレンを少量滴下し、アッベ屈折計を用いて、以下の条件で屈折率を測定した。
光源  ：  ナトリウムランプＤ線
測定温度：  ２０℃。
【００６７】
（６）樹脂組成物のアイゾット衝撃強度
ＡＳＴＭ  Ｄ２５６（２３℃，Ｖノッチ付き）により測定した。
【００６８】
（７）樹脂組成物の引張強度
ＡＳＴＭ  ６３８に準拠して測定した。
【００６９】
（８）溶融粘度が１００００Ｐａ・ｓ以上となる温度
東洋精機社製キャピラリーレオメータを用いて、１０℃ずつ温度を変え、１００００Ｐａ・ｓを越える温度を求めた。キャピラリーはＬ／Ｄ＝２０を用いた。
【００７０】
（９）ガラス転移温度
パーキンエルマー社製示差型熱量計を用いて測定した。
【００７１】
（１０）押出成形性
（ａ）成形性
田辺製作所社製４０φｍｍ異形押出機を用いて、下記条件で５００ｍｍ幅のシーティングを行った際のドローダウン性を確認した。判定はドローダウンが著しい物を×、若干ドローダウンする物を△、ドローダウンが見られない物を○とした。
−シーティング条件−
スクリュー回転数              ９００ｒｐｍ
ポリッシングロール回転速度    ０．３ｍ／ｍｉｎ
引き取りロール速度            ０．３ｍ／ｍｉｎ
ポリッシングロール温度        上９５℃  中８０℃  下９５℃
（ｂ）金型転写性
（ａ）で得られたシートの表面を目視で観察し、○：転写性の良いもの、△：若干ムラのあるもの、×：スリ傷等の発生したものとし、評価した。
（ｃ）金型汚染性
（ａ）でシート成形時（２時間）のポリッシングロール汚染状況を目視で観察し、○：汚染のない物、△：若干汚染されたもの、×：汚染された物とし、評価した。
【００７２】
（１１）色調
２．５ｍｍ厚の射出成形品を用い、大日精化社製カラーコンピューターを用いてＸ、Ｙ、Ｚ値を測定し、下式よりＹＩ値を計算した。
ＹＩ値＝１００×（１．２８Ｘ−１．０６Ｚ）／Ｙ。
【００７３】
（１２）透明性評価方法（ヘイズ値）
東洋精機（株）製直読ヘイズメーターを使用して、２．５ｍｍ厚角板のヘイズ値［％］を測定した。ヘイズ値が低いほど透明性に優れた樹脂である。
【００７４】
（参考例１）ビニル系単量体混合物（ａ）を共重合してなる共重合体（Ａ）の製造
（１）ビニル系共重合体（Ａ−１）の製造
容量が２０リットルで、バッフル及びファウドラ型撹拌翼を備えたステンレス製オートクレーブに、特公昭４５−２４１５１号公報実施例１の方法で製造したアクリル酸メチル／アクリルアミド共重合体０．０５部をイオン交換水１６５部に溶解した溶液を入れて４００ｒｐｍで撹拌し、系内を窒素ガスで置換した。次に下記混合物質を反応系を攪拌しながら添加し、６０℃に昇温して重合を開始した。
メタクリル酸メチル  ７０部
スチレン            ２５部
アクリロニトリル    ５部
ｔ−ドデシルメルカプタン  ０．０５部
２，２’−アゾビスイソブチロニトリル  ０．４部
脱イオン水          １５０部。
【００７５】
すなわち、１５分かけて反応温度を６５℃まで昇温した後、５０分かけて１００℃まで昇温した。以降、通常の方法に従い、反応系の冷却、ポリマーの分離、洗浄、乾燥を行ない、ビニル系共重合体（Ａ−１）を得た。このビニル系共重合体（Ａ−１）の還元粘度ηｓｐ／ｃは０．６６ｄｌ／ｇであった。
【００７６】
（２）ビニル系共重合体（Ａ−２）の製造
ｔ−ドデシルメルカプタンの添加量を０．２部に変更した以外、ビニル系共重合体（Ａ−１）と同様の方法でビニル系共重合体（Ａ−２）を得た。このビニル系共重合体（Ａ−１）の還元粘度ηｓｐ／ｃは０．３３ｄｌ／ｇであった。
【００７７】
（３）ビニル系共重合体（Ａ−３）の製造
メタクリル酸メチル、スチレン、アクリロニトリルのモノマー組成を下記の通り変更した以外、Ａ−２と同様の方法でビニル系共重合体（Ａ−３）を得た。このビニル系共重合体（Ａ−３）の還元粘度ηｓｐ／ｃは０．６８ｄｌ／ｇであった。
メタクリル酸メチル  ２０部
スチレン            ７５部
アクリロニトリル    ５部。
ビニル系共重合体（Ａ−１）〜（Ａ−３）について表１にまとめて示した。
【００７８】
（参考例２）ゴム質含有グラフト共重合体（Ｂ）の製造
（１）グラフト共重合体（Ｂ−１）の製造
ポリブタジエンラテックス（ゴム粒子径０．３μｍ、ゲル含率８５％）５０部（固形分換算）、純水１８０部、ナトリウムホルムアルデヒドスルホキシレート０．４部、エチレンジアミン四酢酸ナトリウム０．１部、硫酸第一鉄０．０１部およびリン酸ナトリウム０．１部を反応容器に仕込み、窒素置換後６５℃に温調し、撹拌下、スチレン１１．５部、アクリロニトリル４．０部、メタクリル酸メチル３４．５部およびｎ−ドデシルメルカプタン０．３部の混合物を４時間かけて連続滴下した。同時に並行してクメンハイドロパーオキサイド０．２５部、乳化剤であるオレイン酸ナトリウム２．５部および純水２５部の混合物を５時間かけて連続滴下し、滴下終了後さらに１時間保持して重合を終了させた。
【００７９】
重合を終了して得られたラテックス状生成物を、硫酸１．０部を加えた９５℃の水２０００部中に、撹拌しながら注いで凝固させ、次いで水酸化ナトリウム０．８部で中和して凝固スラリーを得た。これを遠心分離した後、４０℃の水２０００部中で５分間洗浄し遠心分離し、６０℃の熱風乾燥機中で１２時間乾燥して、パウダー状のグラフト共重合体（Ｂ−１）を調製した。得られたグラフト共重合体（Ｂ−１）のグラフト率は表２に示すとおりであった。
【００８０】
（２）グラフト共重合体（Ｂ−２）の製造
ビニル系単量体混合物およびポリブタジエンラテックスを表１に示す組成に変更して用いた以外はグラフト共重合体（Ｂ−１）と同様の方法で重合・凝固・中和・洗浄・乾燥・分離して、表１に示すグラフト共重合体（Ｂ−２）を調製した。得られたグラフト共重合体（Ｂ−２）のグラフト率は表２に示したとおりであった。
【００８１】
（参考例３）ポリアミドエラストマー（III）の製造
カプロラクタム４０．０部、数平均分子量１０００のポリエチレングリコール５３．１部およびテレフタル酸９．２部を“イルガノックス１０９８”（酸化防止剤）０．2部および三酸化アンチモン触媒０．１部とともにヘリカルリボン撹拌翼を備えた反応容器に仕込み、窒素置換して２６０℃で１時間加熱撹拌して透明な均一溶液とした後、２６０℃、０．５ｍｍＨｇ以下の条件で４時間重合し、粘調で透明なポリマーを得た。得られたポリマーをストランド状に吐出させ、カットしてペレット上のポリエーテルエステルアミト゜（III−１）を得た。
【００８２】
（参考例４）変性ビニル系共重合体（IV）の製造
スチレン７０部、アクリロニトリル２５部、メタクリル酸５部を懸濁重合して、ビーズ状の変性ビニル系共重合体（IV−１）を得た。該変性ビニル系共重合体の還元粘度は０．５５ｄｌ／ｇであった。
【実施例１】
【００８３】
（実施例１〜１６，比較例１〜８）
参考例１〜４で調製したゴム強化熱可塑性樹脂（Ｉ）、ポリアミドエラストマー（III）、変性ビニル系共重合体（IV）、以下の脂肪酸エステル系ワックス（II）、リン系化合物（V）、フェノール系安定剤（VI）、その他リン系安定剤（VII）および硫黄系安定剤（VIII）を表３に示した配合比で混合し、ベント付き３０ｍｍφ２軸押出機（池貝鉄工社製、”ＰＣＭ−３０”）を使用し、溶融混練、押出しを行うことによって、ペレット状の樹脂組成物成形体を製造した。
【００８４】
脂肪酸エステル系ワックス（II−１）：グリセリン脂肪酸エステル（理研ビタミン社製”リケマールＢ−１００”）
脂肪酸エステル系ワックス（II−２）：高級脂肪酸エステル（川研ファインケミカル社製”カワワックスＬ”）
リン系化合物（V）
リン系化合物（V−１）：ビス（２，４−ｔ−ブチルフェニル）ペンタエリスリトールジフォスファイト（旭電化工業社製  ”ＰＥＰ２４Ｇ”）
リン系化合物（V−２）：ビス（２，６−ｔ−ブチル−４−メチルフェニル）ペンタエリスリトールジフォスファイト（旭電化工業社製  ”ＰＥＰ３６”）
フェノール系安定剤（VI）
フェノール系安定剤（VI−１）：旭電化工業社製”ＡＯ５０Ｆ”
フェノール系安定剤（VI−２）：吉富製薬社製”ヨシノックス”４２５。
【００８５】
その他リン系安定剤（VII）：トリス（２，４−ｔ−ブチルフェニル）フォスファイト（旭電化工業社製２１１２）。
硫黄系安定剤（VIII）：吉富製薬社製”ＤＭＴＰ”。
【００８６】
次いで射出成形機（住友重機社製、”プロマット４０／２５”）により、射出圧を下限圧＋１ＭＰａでそれぞれの試験片を成形し、物性を測定した。結果を表５に示す。
【００８７】
比較のため実施例の組成成分を表４のとおり変更して得た樹脂組成物について各特性を測定した結果を表６に示す。
【００８８】
【表１】
2005281514.tif 000003
【００８９】
【表２】
2005281514.tif 000004
【００９０】
【表３】
2005281514.tif 000005
【００９１】
【表４】
2005281514.tif 000006
【００９２】
【表５】
2005281514.tif 000007
【００９３】
【表６】
2005281514.tif 000008
【００９４】
実施例１〜１６の本発明のゴム強化スチレン系透明樹脂組成物は、押出成形性、金型転写性、透明性、色調、耐衝撃性及び剛性において物性バランスが良く、優れたものであった。しかし、比較例１、５で得られた樹脂組成物は、金型転写性が劣る。比較例２、６は金型汚染性が大きく劣る。また、比較例３、７はＭＦＲが本発明で特定した範囲外であったため、成形性が劣り、比較例４、８は透明性が劣る。